(57)【要約】【課題】亜臨界流体又は超臨界流体を使用するとともに誘導共析現象を利用して短時間で均一な被膜を無電解めっきで得られるようにした無電解めっき方法を提供すること。【解決手段】金属基体試料２２の表面に無電解めっきする際に、無電解めっき液１９中に金属粉末を分散させた状態で超臨界流体ないしは亜臨界流体を使用して無電解めっきを行う。そうすると、誘導共析現象を利用して短時間で均質な厚いめっき層が得られる。本発明の無電解めっき方法では、金属粉末として平均粒径は１ｎｍ以上１００μｍ以下のものを使用でき、半導体素子内の微細金属配線形成方法であるダマシン法ないしデュアルダマシン法にも適用可能である。【選択図】図１
2008121063.tif 000002
【特許請求の範囲】
【請求項１】
金属基体の表面に無電解めっきする方法において、無電解めっき液中に金属粉末を分散させた状態で、亜臨界流体又は超臨界流体を用いて、誘導共析現象を利用して無電解めっきを行うことを特徴とする無電解めっき方法。
【請求項２】
前記金属粉末は、金属基体、無電解めっき処理にて得られる金属被膜の少なくとも一方と同種の金属であることを特徴とする請求項１に記載の無電解めっき方法。
【請求項３】
前記金属粉末の平均粒径は１ｎｍ以上１００μｍ以下であることを特徴とする請求項１又は２に記載の無電解めっき方法。
【請求項４】
前記無電解めっきは、二酸化炭素及び不活性ガスの少なくとも一方及び界面活性剤の共存下で行われることを特徴とする請求項１〜３のいずれかに記載の無電解めっき方法。
【発明の詳細な説明】
【技術分野】
【０００１】
本発明は、金属基体の表面に無電解めっきを行う無電解めっき方法に関し、特に亜臨界流体又は超臨界流体の存在下に、誘導共析現象を利用して短時間で均一な被膜を無電解めっきで得られるようにした無電解めっき方法に関する。
【背景技術】
【０００２】
従来から、半導体素子内の微細金属配線形成方法としては、スパッタリング法により基板上に例えばアルミニウム薄膜を形成した後、フォトレジストを塗布し、露光・現像処理によりパターニングを行い、エッチングにより所定の配線を形成することが行われていた。しかしながら、半導体回路素子の高度集積化、微細化に伴い、このような配線形成方法では適用が困難となってきたため、予め配線用の溝や孔を形成し、化学気相成長法ＣＶＤ、スパッタリング、めっき法等によりアルミニウムや銅を溝や孔の中に埋込み、その後に、化学的機械研磨ＣＭＰ（Chemical Mechanical Polishing）法により表面を研磨することにより配線を形成する方法、いわゆるダマシン法が行われるようになってきた。このダマシン法において、下層の配線への接続孔も溝形成時に孔あけし、この接続孔と溝とに同時にアルミニウムや銅を充填し、配線を形成する方法はデュアルダマシン法と呼ばれている。
【０００３】
近年、半導体装置の配線形成工程としては、電気めっき法を適用したダマシン法が主流となっている（下記特許文献１、２参照）。ここで下記特許文献１に従来例として開示されているダマシン法を適用した３次元実装用半導体装置の配線の形成方法について図３及び図４を用いて説明する。この配線の形成方法は、図３Ａに示すように、例えばシリコン基板等の基板７０の表面にリソグラフィ及びエッチング技術により孔７２を形成し、次いで、図３Ｂに示すように、この基板７０の表面に例えばＣＶＤによりＳｉＯ２からなる絶縁膜７４を形成して孔７２の表面を絶縁膜７４で覆い、これによって、電気が漏れないようにし、更に、図３Ｃに示すように、絶縁膜７４の上に電気めっきの給電層としてのシード層７６を例えばＣＶＤやスパッタリングで形成する。
【０００４】
そして、図３Ｄに示すように、基板７０の表面に電気めっきによる銅めっきを施すことで、基板７０のホール７２の内部に銅を充填させるとともに、絶縁膜７４の上に銅めっき膜７８を堆積させ、その後、図３Ｅに示すように、ＣＭＰにより、基板７０上の銅めっき膜７８及び絶縁膜７４を除去し、ホール７２内に充填させた銅めっき膜７８の表面を基板７０の表面と略同一平面となるようにして埋込み配線している。
【０００５】
この下記特許文献１に開示されている埋込み配線は、孔７２の径Ｗが５〜２０μｍ程度であり、深さＤが５０〜７０μｍ程度のものに適用し得るとされている。そして、下記特許文献１に開示された発明では、図３Ｄに示した電気めっきによる銅めっき工程においては、図４Ａに示すように孔７２の入口近傍で銅がオーバーハングして銅配線の内部にボイド（巣）が生じるのを防止するため、図４Ｂに示すように電気めっき工程の途中でめっき膜の一部をエッチングする工程を追加し、更に図４Ｃ及び図４Ｄに示すように所望の回数電気めっき工程及びめっき膜のエッチング工程を繰り返すことにより、図４Ｅに示すように溝７２内を銅７８で埋めるようにしている。
【０００６】
なお、上述のような特許文献１に開示された発明を適用しても、０．２０μｍ程度ないしはそれ以下というような狭い溝ないし孔内に銅をボイドなく埋め込むことは困難であるため、下記特許文献２に開示された発明では、めっき液の組成を調整して溝ないし孔の底部側と入口側の金属析出速度を調整することで対処するようにしている。
【特許文献１】特開２００３−  ９６５９６号公報（特許請求の範囲、段落［０００３］〜［００１０］、［００１１］、図４、図６、図８）
【特許文献２】特開２００５−２５９９５９号公報（特許請求の範囲、段落［００１１］、［００１３］、［００２９］、図１、図２）
【特許文献３】特開平１０−２４５６８３号公報（特許請求の範囲、段落［００１１］〜［００１５］）
【特許文献４】特開２００６−  ３７１８８号公報（請求項７〜１２、段落［０００８］〜［００１２］、図１）
【発明の開示】
【発明が解決しようとする課題】
【０００７】
上述のような電気めっき法による微細金属配線形成方法は、給電層としてのシード層７６を大きく形成できる場合には給電用端子の形成が容易であるために有効な方法であるが、めっき部分のサイズが小さい場合や開口部の大きさに比べて深さが深い溝ないし孔内等をめっきする必要がある場合には、給電用端子の形成が困難であるため、無電解めっき法が採用される。
【０００８】
無電解めっき法は、得られるめっき層が緻密で、微細な部分にもめっきでき、しかも絶縁物の表面にもめっきできるため、幅広い分野で採用されているが、めっき層の析出速度が遅いため、厚い金属層の形成が要求される上述のようなダマシン法ないしデュアルダマシン法に対しては直ちには適用困難である。
【０００９】
一方、上記特許文献３には、錫と合金を形成しはんだ膜として機能する粉末を含めた錫または錫合金めっき浴を用い、無電解めっき法によって厚い錫合金膜を形成する方法が開示されている。しかしながら、このような無電解めっき法ではめっき膜自体の特性が良好でなく、しかも下地との密着性が良好でないため、上記特許文献３に開示されている方法のようにはんだ膜として加熱処理するような用途の場合には有効であるとしても、汎用的には採用し難い。
【００１０】
また、上記特許文献４には、めっき金属と同一の金属を含む金属錯体を溶かした亜臨界流体又は超臨界流体を基材に接触させることにより、前記基材表面を脱脂しかつエッチングするとともに、前記基材表面に前記金属錯体を担持させ、前記基材表面に担持した金属錯体を還元することにより前記金属錯体中の金属を前記基材の表面に析出させて金属核を形成し、表面に金属核の形成された基材を前記めっき金属を含むめっき液に浸漬することにより、前記金属核をそのまま自己触媒として利用して連続的に析出反応を進行させてめっき層を形成する工程とを含む無電解めっき法が開示されている。
【００１１】
しかしながら、上記特許文献４に開示されている無電解めっき法も、従来の無電解めっき法の場合と同様に、めっき層の析出速度が遅いため、厚い金属層の形成が要求される上述のようなダマシン法ないしデュアルダマシン法に対しては直ちには適用困難である。
【００１２】
発明者等は、めっき層の析出速度が速く、かつ、下地金属基体への密着性が良好な無電解めっき法を得るべく種々実験を重ねた結果、予め無電解めっき液中に金属基体、無電解めっき処理にて得られる金属被膜の少なくとも一方と同種の金属の微細な粉体を多量に添加すると共に、亜臨界流体又は超臨界流体を用いて無電解めっきすることにより、誘導共析現象によって金属の微細な粉体がめっき層に取り込まれ、短時間で均一な厚いめっき被膜が得られることを見出し、本発明を完成するに至ったのである。
【００１３】
すなわち、本発明は、めっき層の析出速度が速く、かつ、下地金属基体への密着性が良好で、短時間で均一な厚いめっき被膜が得られる無電解めっき方法を提供することを目的とする。
【課題を解決するための手段】
【００１４】
上記目的を達成するため、本発明の無電解めっき方法は、金属基体の表面に無電解めっきする方法において、無電解めっき液中に金属粉末を分散させた状態で、亜臨界流体又は超臨界流体を用いて、誘導共析現象を利用して無電解めっきを行うことを特徴とする。なお、本明細書における誘導共析現象とは、無電解めっき時に金属粉末の一部も同時にめっき層中に取り込まれる現象を意味する。
【００１５】
また、本発明は、前記無電解めっき方法において、前記金属粉末は、金属基体、無電解めっき処理にて得られる金属被膜の少なくとも一方と同種の金属であることを特徴とする。
【００１６】
また、本発明は、前記無電解めっき方法において、前記金属粉末の平均粒径は１ｎｍ以上１００μｍ以下であることを特徴とする。
【００１７】
また、本発明は、前記無電解めっき方法において、前記無電解めっきは、二酸化炭素及び不活性ガスの少なくとも一方及び界面活性剤の共存下で行われることを特徴とする。
【発明の効果】
【００１８】
本発明は上記のような方法を採用することにより以下に述べるような優れた効果を奏する。すなわち、本発明の無電解めっき方法によれば、金属基体の表面に無電解めっきする際に、無電解めっき液中に金属粉末を分散させた状態でかつ亜臨界流体又は超臨界流体の存在下において無電解めっきを行うようにしているため、誘導共析現象によって金属の微細な粉体がめっき層に取り込まれ、短時間で厚く均一なめっき被膜を得ることができるようになる。そのため、特にダマシン法ないしデュアルダマシン法等の高度集積化、微細化された半導体回路素子の微細配線形成用としても有効に適用することができるようになる。
【００１９】
また、本発明の無電解めっき方法によれば、金属粉末の平均粒径を１ｎｍ以上１００μｍ以下の微細粉末としたので、金属粉末の電解液中への分散が容易となり、凝集し難くなるだけでなく、１００μｍ未満の精度を持つ微細構造中にも容易に無電解めっきすることが可能となる。なお、用いる金属粉末の平均粒径は、無電解めっきする微細構造の寸法よりも小さければよい。
【００２０】
また、本発明によれば、無電解めっきは二酸化炭素及び不活性ガスの少なくとも一方、前記無電解めっき液及び界面活性剤が共存した状態で、かつ、亜臨界流体又は超臨界流体を用いて行われるので、無電解めっき液と金属基体の接触はエマルジョン状態で行われる。そのため、無電解めっき液は微細な孔や溝内にも迅速に浸入するので、複雑な形状の金属基体であっても、高度集積化、微細化された半導体回路素子の微細配線形成用であっても、有効に無電解めっきを行うことができる。
【発明を実施するための最良の形態】
【００２１】
以下、本発明を実施するための最良の形態を、各種実験例及び図面を用いて詳細に説明するが、以下に述べる各種実験例は、本発明をここに記載したものに限定することを意図するものではなく、本発明は特許請求の範囲に示した技術思想を逸脱することなく種々の変更を行ったものにも均しく適用し得るものである。なお、図１は各実験例で使用した無電解めっき装置の概略図であり、図２は超臨界流体ないし亜臨界流体を用いて無電解めっきを行う際の耐圧無電解めっき槽１１のタイミングフローチャートである。
【００２２】
［無電解めっき液］
以下に述べる各種実験例では、無電解めっき液として市販のニッケル・リン系無電解めっき液（トップニコロンＶＳ（商品名）、奥野製薬工業株式会社製）を使用した。このニッケル・リン系無電解めっき液のニッケル濃度は５．５ｇ／Ｌであり、ｐＨは５．４であった。また、触媒としては塩化パラジウム系・アクチベーター水溶液（ＩＣＰアクセラ（商品名）、奥野製薬工業株式会社製）を使用した。また、無電解めっき液中には非イオン界面活性剤を１０ｍＬ／Ｌとなるように添加するとともに、ニッケル粉末を添加する場合には、粒径３〜７μｍのニッケル粉末をめっき液５００ｍＬに対して０．３ｇ／Ｌとなるように添加した。
【００２３】
［無電解めっき装置］
無電解めっき装置１０としては、図１に示したように、超臨界流体ないし亜臨界流体を用いて無電解めっきを行うことができるようにするため、耐圧無電解めっき槽１１を用いた。この耐圧無電解めっき槽１１には、必要に応じて二酸化炭素ボンベ１２からの二酸化炭素を高圧ポンプユニット１３及びバルブ１４を経て上部の蓋１５に設けられた入口１６に供給することができ、また、この二酸化炭素を上部の蓋１５に設けられた出口１７から圧力調整ユニット１８を経て周囲大気中に排出することができるようになっている。
【００２４】
そして、耐圧無電解めっき槽１１は蓋１５を外すことによって所定量の無電解めっき液１９を注入することができるとともに、耐圧無電解めっき槽１１内には撹拌手段としてのスターラー２０が挿入されており、さらに、この耐圧無電解めっき槽１１はオーブン２１内に載置されて内部に挿入された無電解めっき液１９を所定の恒温に維持することができるようになっている。また、大気圧下で測定を行う場合には、二酸化炭素ボンベ１２、高圧ポンプユニット１３、バルブ１４及び圧力調整ユニット１８を操作することにより耐圧無電解めっき槽１１内を大気圧下に開放できるようになっている。なお、耐圧無電解めっき槽１１の上部から金属基体試料２２を保持するとともに必要に応じて外部から無電解めっき液１９中に浸漬できるようにしてある。
【００２５】
［金属基体］
各種実験例で使用する金属基体としては市販の真ちゅうを使用し、この金属基体を酸洗前処理後に上記の触媒としての塩化パラジウム系・アクチベーター水溶液に２５℃において３分間浸漬することにより表面が活性化された金属基体試料２２を用いた。
【００２６】
［実験例１及び２］
実験例１及び２としては、超臨界状態ないしは亜臨界状態で、ニッケル粉末を添加した場合（実験例１）及びニッケル粉末を添加しない場合（実験例２）のそれぞれについて無電解めっきを行った。まず、耐圧無電解めっき槽１１内に所定の無電解めっき液１９を３０ｍＬ注入し、金属基体試料２２を上記耐圧無電解めっき槽１１内の無電解めっき液１９の上部に、この無電解めっき液１９に触れないように配置した。この状態で、耐圧無電解めっき槽１１内の無電解めっき液の温度を８０℃に加熱し、スターラー２０で無電解めっき液１９の撹拌を開始（撹拌速度３００ｒｐｍ一定）するとともに、二酸化炭素ボンベ１２、高圧ポンプユニット１３、バルブ１４及び圧力調整ユニット１８を手動で操作することによって耐圧無電解めっき槽１１内の圧力が１０ＭＰａとなるように加圧した。
【００２７】
そうすると、二酸化炭素の臨界温度は３１．１℃であり、臨界圧力は７．３８ＭＰａであるから、上記の温度及び圧力条件下では耐圧無電解めっき槽１１内は実質的に超臨界状態ないし亜臨界状態となっている。しかも、無電解めっき液１９中に含有されている界面活性剤のために無電解めっき液１９は実質的にエマルジョン状態となり、このエマルジョン状態の無電解めっき液１９は耐圧無電解めっき槽１１内を充満して金属基体試料２２と十分に接触する状態となる。
【００２８】
そして、耐圧無電解めっき槽１１内の圧力が１０ＭＰａとなった時から３０分後に耐圧無電解めっき槽１１の圧力の減圧を開始し、耐圧無電解めっき槽１１内の圧力が大気圧に戻ったときに無電解めっき液１９の撹拌を停止し、蓋１５を外して金属基体試料２２を取り出し、水洗及び乾燥後に目視により金属基体試料２２の表面のめっき状態を観察した。この実験例１及び２の耐圧無電解めっき槽１１のタイミングフローチャートを図２に示し、また、実験例１及び２で得られた測定結果を表１に示す。
【００２９】
なお、測定結果は以下の４とおりに分けて判断した。
○：良好な厚いめっき被膜が得られた。
△：良好なめっき被膜が得られたが、厚さは薄かった。
▲：めっき被膜は得られたが、厚さは薄くかつ部分的にムラが認められた。
×：めっき被膜は薄く、全面にムラが認められた。
【００３０】
［実験例３及び４］
実験例３及び４としては、大気圧下でニッケル粉末を添加した場合（実験例３）及びニッケル粉末を添加しない場合（実験例４）のそれぞれについて無電解めっきを行った。まず、大気開放状態の耐圧無電解めっき槽１１内に所定の無電解めっき液１９を４０ｍＬ注入し、この状態で、耐圧無電解めっき槽１１内の無電解めっき液の温度を８０℃に加熱した。次いで、スターラー２０で無電解めっき液１９の撹拌を開始（撹拌速度３００ｒｐｍ一定）するとともに、金属基体試料２２を無電解めっき液１９内に浸漬した。この状態を３０分間維持した後、金属基体試料２２を取り出し、水洗及び乾燥後に目視により金属基体試料２２の表面のめっき状態を観察した。この実験例３及び４で得られた測定結果を実験例１及び２の測定結果とまとめて表１に示す。
【００３１】
【表１】
2008121063.tif 000003
【００３２】
表１に示した結果から、以下のことが分かる。すなわち、大気圧下で無電解めっきを行った場合、無電解めっき液中にニッケル粉末を添加しない実験例４の場合では、めっき被膜は薄く、全面にムラが認められた。更に、無電解めっき液中にニッケル粉末を添加した実験例３の場合では、めっき被膜は得られたが、厚さは薄くかつ部分的にムラが認められた。実験例３及び４で使用した無電解めっき液は、従来から普通に使用されている無電解めっき液であって、析出速度が遅いために３０分の無電解メッキ時間ではめっき時間が足りず、ムラが見られたものと認められる。加えて、無電解めっき液中にニッケル粉末を添加した実験例３の方がニッケル粉末を添加しない実験例４の場合よりも良好な結果が得られていることから、大気圧下の無電解めっきでもニッケル粉末を添加することによるめっき層の析出速度の向上効果は一応認められる。
【００３３】
更に、超臨界状態ないし亜臨界状態で無電解めっきを行った場合、無電解めっき液中にニッケル粉末を添加しない実験例２の場合では、良好なめっき被膜が得られたが、厚さは薄かった。これに対し、無電解めっき液中にニッケル粉末を添加した実験例１の場合では良好な厚いめっき被膜が得られた。この結果から、超臨界状態ないし亜臨界状態での無電解めっきでは、ニッケル粉末を添加しなくてもめっき層の析出速度の向上効果は一応認められるが、３０分間という無電界めっき時間ではまだ短すぎるために部分的にムラが認められたものであることが分かる。これに対して、無電解めっき液中にニッケル粉末を添加した実験例１の場合では、めっき層の析出速度が速いために、３０分間の無電解めっきでも十分な厚さのめっき層がむらなく形成されている。
【００３４】
以上のことから、超臨界状態ないし亜臨界状態で無電解めっきを行う際に、予め無電解めっき液中にめっきされる金属の粉末を添加しておくと、めっき層の析出速度が向上するために、厚く、良好なめっき被膜が得られ、ダマシン法ないしはデュアルダマシン法に対しても適用可能であることが明らかとなった。
【００３５】
なお、上記実験例においては、ニッケル粉末として３μｍ〜７μｍの粒度のものを用いたが、このニッケル粉末は誘導共析現象によって無電解めっき液からめっき層析出と同時にめっき層内に取り込まれ、無電解めっき時のめっき層の析出速度の向上に繋がるものであるから、狭い場所にも緻密で高速にめっきできるようにするためには、粒径は小さい方がよい。特に１μｍ以下の粒子を使用すると、電解液への分散状態が良好であり、しかも凝集し難いため、１μｍ未満の精度を持つ基板構造にも容易に無電解めっきすることができるようになる。なお、現在のところ金属の平均粒径が１ｎｍ未満の微細な金属粉末を得ることは困難であるが、平均粒径１ｎｍ程度までは実現可能である。
【００３６】
また、上記各実験例においては、金属基体が真ちゅうであり、無電解めっきする金属がニッケルの場合について説明したが、本発明の無電解めっき方法は金属基体と無電解めっきする金属が同種の場合であっても異種の場合であっても同様の効果を奏する。そのため、金属基体及び無電解めっきする金属としては、真ちゅうやニッケルの場合だけでなく、銅、亜鉛、鉄、ニッケル、コバルト等に対しても等しく適用可能である。
【図面の簡単な説明】
【００３７】
【図１】各実験例で使用した無電解めっき装置の概略図である。
【図２】超臨界流体ないし亜臨界流体を用いて無電解めっきを行う際の耐圧無電解めっき槽のタイミングフローチャートである。
【図３】図３Ａ〜図３Ｅは従来例の３次元実装用半導体装置の配線の形成工程を順に説明する図である。
【図４】図３に示した従来で採用されているボイド抑制工程を説明する図である。
【符号の説明】
【００３８】
１０    無電解めっき装置
１１    耐圧無電解めっき槽
１２    二酸化炭素ボンベ
１３    高圧ポンプユニット
１４    バルブ
１５    蓋
１６    入口
１７    出口
１８    圧力調整ユニット
１９    無電解めっき液
２０    スターラー
２１    オーブン
２２    金属基体試料
【図１】
2008121063.tif 000004
【図２】
2008121063.tif 000005
【図３】
2008121063.tif 000006
【図４】
2008121063.tif 000007
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
金属基体の表面に無電解めっきする方法において、二酸化炭素及び不活性ガスの少なくとも一方、金属粉末を分散させた無電解めっき液及び界面活性剤を含み、超臨界状態又は亜臨界状態で誘導共析現象を利用して無電解めっきを行うことを特徴とする無電解めっき方法。
【請求項２】
前記金属粉末は、金属基体、無電解めっき処理にて得られる金属被膜の少なくとも一方と同種の金属であることを特徴とする請求項１に記載の無電解めっき方法。
【請求項３】
前記金属粉末の平均粒径は１ｎｍ以上１００μｍ以下であることを特徴とする請求項１又は２に記載の無電解めっき方法。
【手続補正２】
【補正対象書類名】明細書
【補正対象項目名】０００１
【補正方法】変更
【補正の内容】
【０００１】
本発明は、金属基体の表面に無電解めっきを行う無電解めっき方法に関し、特に超臨界状態又は亜臨界状態で、誘導共析現象を利用して短時間で厚く均一なめっき被膜を無電解めっきで得られるようにした無電解めっき方法に関する。
【手続補正３】
【補正対象書類名】明細書
【補正対象項目名】００１４
【補正方法】変更
【補正の内容】
【００１４】
上記目的を達成するため、本発明の無電解めっき方法は、金属基体の表面に無電解めっきする方法において、二酸化炭素及び不活性ガスの少なくとも一方、金属粉末を分散させた無電解めっき液及び界面活性剤を含み、超臨界状態又は亜臨界状態で誘導共析現象を利用して無電解めっきを行うことを特徴とする。なお、本明細書における誘導共析現象とは、無電解めっき時に金属粉末の一部も同時にめっき層中に取り込まれる現象を意味する。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
本発明は上記のような方法を採用することにより以下に述べるような優れた効果を奏する。すなわち、本発明の無電解めっき方法によれば、金属基体の表面に無電解めっきする際に、無電解めっき液中に金属粉末を分散させた状態でかつ臨界状態又は亜臨界状態で無電解めっきを行うようにしているため、誘導共析現象によって金属の微細な粉体がめっき層に取り込まれ、短時間で厚く均一なめっき被膜を得ることができるようになる。そのため、特にダマシン法ないしデュアルダマシン法等の高度集積化、微細化された半導体回路素子の微細配線形成用としても有効に適用することができるようになる。
【手続補正６】
【補正対象書類名】明細書
【補正対象項目名】００３３
【補正方法】変更
【補正の内容】
【００３３】
更に、超臨界状態ないし亜臨界状態で無電解めっきを行った場合、無電解めっき液中にニッケル粉末を添加しない実験例２の場合では、良好なめっき被膜が得られたが、厚さは薄かった。これに対し、無電解めっき液中にニッケル粉末を添加した実験例１の場合では良好な厚いめっき被膜が得られた。この結果から、超臨界状態ないし亜臨界状態での無電解めっきでは、ニッケル粉末を添加しなくてもめっき層の析出速度の向上効果は一応認められるが、３０分間という無電解めっき時間ではまだ短すぎるために部分的にムラが認められたものであることが分かる。これに対して、無電解めっき液中にニッケル粉末を添加した実験例１の場合では、めっき層の析出速度が速いために、３０分間の無電解めっきでも十分な厚さのめっき層がむらなく形成されている。